(57)【特許請求の範囲】
【請求項１】
表面に殺生物性活性を示すシリコーンベースシステムから得られる、食品分野で使用する抗菌性生成物であって、
前記システムは、シリコーンエラストマーマトリックスと、シリカ及びアルミノシリケートの群から選択される無機フィラーの粒子とを含み、
前記粒子は、前記マトリックスの中で分散され、少なくとも１つの第四級アンモニウム官能基を組み入れた、前記粒子の表面に結合されたアルキルシランタイプの分子を含み、
前記アルキルシラン分子の前記シリコーンエラストマーマトリックスに対する重量比が、０．００５％〜０．２％である、
生成物。
【請求項２】
前記結合されたアルキルシラン分子は、タイプ：
【化３】
0005571661.tif 000014
（ここで
−  ｍは、１と１０との間で変わる整数であり（１及び１０を含む）、
−  ｎは、０、１又は２と等しく、
−  Ｒは、ＣＨ3−（ＣＨ2）w−タイプのアルキル直鎖（ｗは０と５との間である）又は該直鎖の異性体の分枝した形態を表し、
−  Ｒ1は、炭化水素鎖であるか、又はアルコール及び／若しくはエーテル官能基を含む炭化水素鎖であり、
−  Ｒ2基は、同じ前記前駆物質で同一であるか又は異なっており、（ＣＨ2）z−ＣＨ3タイプのアルキル直鎖（ｚは１と３０との間である）又は該直鎖の異性体の分枝した形態をそれぞれ表し、
−  Ｒ3は、アルキル直鎖ＣＨ3−（ＣＨ2）w（ｗは０と５との間である）又は該直鎖の異性体の分枝した形態又はさらに別のアルキルシラン基である）の少なくとも１種の前駆物質から得られる請求項１に記載の生成物。
【請求項３】
ｍ＝１であり、
ｎ＝０であり、
ｗ＝０、１又は２であり、
Ｒ1は、（ＣＨ2）yタイプの直線的なアルキル（ｙは、１と１０との間である）又は該直線的な形態の異性体の分枝した形態を表す、請求項２に記載の生成物。
【請求項４】
Ｒ2基の少なくとも１つに関してｚが１５よりも大きい、請求項３に記載の生成物。
【請求項５】
前記結合されたアルキルシラン分子が、一般式：
【化４】
0005571661.tif 000015
の前駆物質から得られる請求項２に記載の生成物。
【請求項６】
前記無機フィラーを構成する前記粒子の平均粒径は、０．０１ミクロンと５００ミクロンとの間である請求項１〜５のいずれか１項に記載の生成物。
【請求項７】
前記粒子が、非晶質材料から構成され、前記粒子の比表面積は、１０ｍ2／ｇと１０００ｍ2／ｇとの間である請求項１〜６のいずれか１項に記載の生成物。
【請求項８】
前記シリコーンエラストマーマトリックスに対する前記アルキルシランの重量比率が、３％未満である請求項１〜７のいずれか１項に記載の生成物。
【請求項９】
前記シリコーンエラストマーマトリックスに対する前記アルキルシランの重量比率が０．０１％よりも大きい請求項１〜８のいずれか１項に記載の生成物。
【請求項１０】
前記シリコーンエラストマーマトリックスに対する、アルキルシランと結合した無機フィラーの重量比率は、０．１％と５０％との間である請求項１〜９のいずれか１項に記載の生成物。
【請求項１１】
液体食品の輸送のための請求項１〜１０のいずれか１項に記載のシリコーンエラストマーのチューブの使用。
【発明の詳細な説明】
【技術分野】
【０００１】
本発明は、とくに食品用途のための抗菌性および生体親和性生成物の分野に関する。とくわけ、本発明は、シリコーンベースの有機ケイ素化合物システムから得られる、抗菌性の殺生物性活性を表面に示す生成物に関する。
【背景技術】
【０００２】
本発明の目的は、抗菌性活性を示すが、とくに食品の分野での使用と両立できる生成物を提供することである。上記生成物の使用の可能な例の１つは、コーヒー、フルーツジュース、スープなどの液体食品の輸送のためのチューブのとくに作製である。
【０００３】
したがって、たとえば、液体食品を輸送するために使用されるチューブが分配装置で使用される場合、チューブのいずれかの抗菌性処理がないと、最初は内側の穴の表面で、次に汚れた液体の中で細菌のまたはカビのコロニーが成長することに関連する食品を有毒にするいずれかの危険性を回避するために、非常に頻繁にそれを交換する必要がある。そのような交換は非常に費用がかかり、わずかな見落としが非常に重大な健康の結果を招き得ることが容易に見かける。
【０００４】
抗菌性食品チューブを作製するために種々のポリマーマトリックスを使用することがすでによく知られている。すなわち、種々の性質のマトリックス、たとえばＰＶＣ、ＴＰＥ、ＴＰＵまたはシリコーンで得られた食品チューブがそのように認められる。一般に、人間の健康に対してもっとも危険な緑膿菌また大腸菌などの細菌のとくに成長を制限するために、これらのマトリックスの中に、抗菌性の作用を示す一般に銀塩ベースの作用物質を分散させることが現在一般的である。
【０００５】
より最近、ちょうど同じくらい有効であり、しかし、より費用がかからない、抗菌性効果を有する他の分子で銀を置き換えることが可能であることが発見された。その殺生物性作用が、たとえば特許出願ＷＯ９９／３２１５７号パンフレットに説明されている第四級アンモニウム誘導体がとくに言及されている。
【０００６】
さらにいっそう最近、また、上記タイプのポリマーマトリックスの中に浸透する網目構造により、重合可能なアルコキシアルキルシランタイプの末端を示す第四級アンモニウム塩の使用の記載が、特許出願ＵＳ６５７２９２６Ｂ１号明細書に示されている。
【０００７】
これらの解決策は、上記で述べた細菌のコロニーの成長を防止または少なくとも大きく制限する問題を解決することを可能にする。しかし、それらは、殺生物性分子の一部が、チューブの穴の中およびそれらの中を循環する液体の中に連続的に放出されるという大きな不利な点を示す。そのように放出される材料の量が非常に少ないことが立証された場合であっても、それは、液体食品の別の汚染物を構成し、その結果は、今日でさえ、十分知られていない。
【発明の概要】
【発明が解決しようとする課題】
【０００８】
したがって、本発明の目的は、表面での細菌および他の微生物の成長を大いに制限することを可能とする殺生物性活性を有するが、外部環境との関係では不活性である、すなわち、その殺生物性成分が「にじみ出て」、材料の表面で、外部環境の中へ放出されるのを不可能にする、新規な材料から得られた生成物を提供することである。
【課題を解決するための手段】
【０００９】
本発明によれば、本発明における発明の主題である生成物の使用のおかげでそのような目的は達成された。
【００１０】
もっと具体的にいえば、本発明は、表面に殺生物性活性を示すシリコーンベースのシステムから得られる抗菌性生成物に関する。上記システムは、シリコーンエラストマーマトリックス、およびシリカ、ゼオライトまたはベントナイトの群から選択されるか、またはより一般的なアルミノシリケートの無機フィラーの粒子を含む。上記粒子は、上記マトリックス中に分散され、上記粒子の表面と接合した、少なくとも１つの第四級アンモニウム官能基を組み入れているアルキルシランタイプの分子を含む。
【００１１】
好ましくは、接合されたアルキルシラン分子は、少なくとも１種のタイプ：
【化１】
0005571661.tif 000002
前駆物質から得られる。
ここで、
−  ｍは、１と１０との間で変わる整数であり（１および１０を含む）、
−  ｎは、０、１または２と等しく、
−  Ｒは、ＣＨ3−（ＣＨ2）w−タイプのアルキル直鎖（ｗは０と５との間である）または上記直鎖の異性体の分枝した形態を表し、
−  Ｒ1は、アルコールおよび／またはエーテル、エポキシまたはアリール官能基を所望により含む炭化水素鎖であり、
−  Ｒ2基は、同じ前駆物質で同一であるかまたは異なっており、（ＣＨ2）z−ＣＨ3タイプのアルキル直鎖（ｚは１と３０との間である）または上記直鎖の異性体の分枝した形態をそれぞれ表し、
−  Ｒ3は、アルキル直鎖ＣＨ3−（ＣＨ2）w（ｗは０と５との間である）または上記直鎖の異性体の分枝した形態またはさらに別のアルキルシラン基である。
【００１２】
ｍ＝１、ｎ＝０、ｗ＝０、１または２、Ｒ1は、（ＣＨ2）yタイプの直線的なアルキル（ｙは、１と１０との間であり、好ましくは１と５との間である）または上記直線的な形態の異性体の分枝した形態を表し、好ましくはＲ2基の少なくとも１つに関してｚが１５よりも大きいところの前駆物質が、本発明によればとくに好ましい。
【００１３】
本発明によれば、上記で示した値に関して、値の広い範囲または好ましい範囲の中であろうとも、またその値自体でさえも、すべての組み合わせが可能であることが、明らかに理解される。とくに、ｍ、ｎ、ｗ、Ｒ1、Ｒ2およびｚの値のすべての組み合わせが構想され、本明細書を不必要に拡張しないために明白に記載されていない場合であっても、本明細書におけるこの簡単な参照に含まれるとして見なされるべきである。
【００１４】
好ましい態様によれば、結合されたアルキルシラン分子は、一般式：
【化２】
0005571661.tif 000003
の前駆物質から得られる。
【００１５】
本発明によれば、無機フィラーを構成する粒子の平均粒径は、好都合には、０．０１ミクロンと５００ミクロンとの間であり、好ましくは、０．１ミクロンと２００ミクロンとの間である。
【００１６】
上記粒子は、非晶質材料、好ましくは非晶質シリカからとくに構成され得る。その比表面積は、１０ｍ2／ｇと１０００ｍ2／ｇとの間であり、好ましくは５０ｍ2／ｇと５００ｍ2／ｇとの間である。
【００１７】
好ましい形態によれば、シリコーンエラストマーマトリックスに対するアルキルシランの重量比率は、３％未満、さらに２％未満である。本発明によれば、上記重量比率は、好ましくは０．０１％よりも大きい。本発明の文脈から逸脱しない限り、タイプおよび外部環境の不純物の厳しさによって、重量比率は、０．０５％よりも大きな値、さらに０．１％よりも大きな値になり得る。
【００１８】
一方、作用物質が本発明によるフィラーの表面で結合された場合、０．００５％オーダーの、さらにそれよりも少ない、非常に少ない量の殺生物性作用物質が、非常によく感知できる殺生物性活性をさらに引き起こすであろうことが出願人よって発見された。本発明の文脈に逸脱しない限り、上記量、たとえば、０．００５％〜０．０１％オーダーの、シリコーンエラストマーマトリックスに対するアルキルシランの重量比は、本発明の範囲内に至るものとして見なされるべきである。
【００１９】
従来の食品の使用で適用可能な例によれば、重量比は、理想的には、０．０１％と０．２％との間になり得る。
【００２０】
シリコーンエラストマーマトリックスに対する無機フィラーの重量比率は、０．１％と５０％との間、好ましくは、０．５％と２０％との間になり得る。
【００２１】
また、たとえば、コーヒー、フルーツジュース、スープまたは他の液体食品などの液体食品の輸送に関して上述したように、本発明は、シリコーンエラストマーチューブの使用に関する。
【００２２】
本発明による生成物は、食品の分野で使用するものであるが、それに限定されないことは非常に明確である。バクテリアの存在が問題を構成するかもしれないところの、たとえば、シリコーンタッチキーの製造におけるシリコーンコンピューターキーボードの成分として、航空機の凝縮システム、より一般的には航空機の空気システムのガスの循環のためのパイプの製造における健康または産業の用途のシリコーンのリークをしっかりと塞ぐシールとして、この列挙が限定せずに、任意の食品または非食品の分野が、可能な使用分野としてとくに言及されている。
【００２３】
本明細書の意味の中で、「生成物」は３次元の任意の形状を示すことができる対象物を意味すると理解される。例を通して、飾り板、シート、チューブまたはパイプ、中実または中空球、または任意の他の空間的概念が、上記生成物または対象物として言及され得る。
【発明を実施するための形態】
【００２４】
シリコーンエラストマーは、ポリジメチルシロキサン鎖を有する化合物の少なくとも５０％を出発モノマーまたはポリマーとして有する３次元に重合可能な任意のシステムを意味すると理解される。例は、「過酸化物触媒」シリコーンエラストマー、「白金塩触媒」シリコーンエラストマー、加水分解基（例：メトキシ、エトキシ）を有するポリジメチルシロキサンのモノマーもしくはポリマーおよびこの分野で知られている他の架橋可能なシステムである。
【００２５】
とくに、本発明によれば、区別することなく、周囲温度（「ＲＴＶ」組成物）またはより高い温度（高温加硫またはＨＴＶ組成物）で、様々なタイプの触媒または他の架橋剤の効果の下で、架橋する組成物から得られるシリコーンエラストマーを使用してもよい。出発エラストマー組成物は、加熱またはＵＶ放射もしくは近赤外放射などの放射の効果の下での架橋に選択され得る。本発明によれば、多かれ少なかれ、単成分、２成分または３成分の形態で提供される官能化されたシリコーンエラストマーが使用され得る。
【００２６】
本発明により使用され得るシリコーンエラストマーは、たとえば、特許出願ＥＰ  １  １１５  ３６４  Ａ１号明細書に以前記載されたものである。
【００２７】
とくに粘土、アルミノシリケートまたはシリカタイプの天然または合成無機化合物、補強剤、顔料、染料、または知られておりシリコーンエラストマーの製造で一般に使用されている他の添加剤をこれらのシリコーンエラストマーに組み入れ得る。
【００２８】
殺生物性は、致死または非致死の作用によって、有害な有機体を撲滅して、寄せつけないようにしてまたは害にならないように変えて、その有機体の作用を妨げたり、またはそれらと戦ったりすることを意図したいずれかの効果を意味するものと理解される。
【００２９】
また、例を通じて、総称、微生物または微生物作用物質の下では、本明細書に示される有害な有機体は、一般に、細菌、酵母菌および他のものなどの単細胞の有機体である。本発明によれば、特許ＵＳ  ６  ５７２  ９２６  Ｂ１号明細書に記載された殺生物剤をとくに使用してもよい。
【００３０】
表面は、シリコーンエラストマーの外部環境と接触するいずれかの部分を意味するものと理解される。その外部環境は、気体、固体または液体であり得、とくに水である。
【００３１】
本発明によれば、表面殺生物性特性を有するシリコーンエラストマーをベースとする生成物は、好都合なことに、好ましくはそれらの架橋の前に、上述した殺生物性特性を示す天然または合成無機フィラーをシリコーンエラストマーの中に組み入れることによって作製され得る。最終生成物は、従来の押し出し成形、型での成形、同時押し出し成形もしくは射出成形プロセスまたはこの分野で知られている他の任意のプロセスにより所望の３次元形状にしたがった、殺生物性活性を有する上記フィラーを組み入れた架橋されていないエラストマーを架橋することによって得られる。
【００３２】
可能な実施の１つによれば、上述した上記フィラーを含む架橋されていないシリコーンエラストマーの押し出し成形により、架橋後、接触によって内側および外側の表面が殺生物性活性を示す中空チューブを得ることが可能になる。
【００３３】
別の可能な実施によれば、上記フィラーを含む架橋されていないシリコーンエラストマーと、しかし上記フィラーを有さない別の架橋されていないシリコーンエラストマーとの同時押し出し成形は、使用される同時押し出し成形のタイプにしたがって、内側または外側のみの表面が殺生物性活性を示すチューブを得ることが可能になる。
【００３４】
したがって、本発明によれば、殺生物性活性を示すフィラーは、エラストマーの統合された部分を形成し、とくに外部環境の中に放出されるための生成物の表面の移動ができない。したがって、上記特性により、不純物に敏感な産業または活動、とくに食品産業または活動で、それらを使用することができる。
【００３５】
上述した生成物の有利な点を説明する目的で、本発明を限定しない以下の例が示される。
【００３６】
例：
Ａ−無機フィラーの合成
第１のステップで、様々なフィラーが合成された。：
ａ）Ｃａｂ−Ｏ−Ｓｉｌ  Ｍ５（登録商標）の表示の下、Ｃａｂｏｔ社から販売された非晶質二酸化ケイ素粒子のみから構成された参照フィラー。
ｂ）以下の条件の下で得られたフィラー１。
３０グラムの非晶質シリカＣａｂ−Ｏ−Ｓｉｌ  Ｍ５（登録商標）が流動床の中に組み入れる。１０グラムの（トリメトキシシリル）プロピルジメチルオクタデシルアンモニウムクロライドＥＰＡ  ３４２９２−１−ＣＡＳ  ２７６６８−５２−６−ＥＩＮＥＣＳ  ２４８−５９５−８（水溶液中に７２重量％）が流動床の中に噴霧される。四官能性の（第四級の）アミン官能基を含むこのアルキルシランの拡張された一般式は以下のものである。：
【化３】
0005571661.tif 000004
この生成物は、ＡＥＭ  ５７７２（登録商標）の表示の下で、Ａｅｇｉｓ  Ｃｏｒｐ社から現在販売されている。シリカとアルキルシランとの間の完了した反応を得るために、得られた混合物は、周囲温度で、２４時間放置される。
ｃ）フィラー１と同じ条件下で、しかし、３０グラムの非晶質シリカＣａｂ−Ｏ−Ｓｉｌ  Ｍ５（登録商標）と５グラムの７２％の（トリメトキシシリル）プロピルジメチルオクタデシルアンモニウムクロライド水溶液との流動床での反応により得られたフィラー２。
ｄ）フィラー１と同じ条件下で、しかし、３０グラムの非晶質シリカＣａｂ−Ｏ−Ｓｉｌ  Ｍ５（登録商標）と３グラムの７２％の（トリメトキシシリル）プロピルジメチルオクタデシルアンモニウムクロライド水溶液との流動床での反応により得られたフィラー３。
【００３７】
Ｂ−殺生物性分子のレベルの測定
第２のステップでは、シリカフィラーと反応していない（そして、生成物の表面で潜在的に放出され得る）アルキルシランのレベルが、以下の実験の手順にしたがって測定された。：
分析されるべき５ｇの結合されたシリカが破砕機に組み入れられる。１００グラムの蒸留水が組み入れられ、そして、組み合わせられた混合物が１時間攪拌され、静置で２４時間放置され、その後、遠心分離器で分離される。
【００３８】
浮遊物が回収され、０．２μｍのミリポアフィルターを通して濾過された。
【００３９】
１０ｇの収集された濾液は、以下の実験手順にしたがって、ブロモフェノールブルーとの反応による５８９ｎｍと５９５ｎｍとにおける比色分析で分析される。：
【００４０】
１−キャリブレーションカーブの設定：
アルキルシラン母溶液は、７２重量％の前駆物質を含む１００μｌの濃縮された水溶液を１００ｇの蒸留水に添加して混合することによって、最初に作製される。
【００４１】
様々な溶液が、種々のレベルの濃度にしたがって、後に作製される。：
−９．９７５ｍｌの蒸留水＋２５μｌの母溶液、すなわち、０．０１７５ｍｇの第四級アミンを含むアルキルシラン作用物質、
−９．９５０ｍｌの蒸留水＋５０μｌの母溶液、すなわち、０．０３５０ｍｇのアルキルシラン作用物質、
−９．９００ｍｌの蒸留水＋１００μｌの母溶液、すなわち、０．０７５０ｍｇのアルキルシラン作用物質、
−９．７５０ｍｌの蒸留水＋２５０μｌの母溶液、すなわち、０．１７５０ｍｇのアルキルシラン作用物質、
−１０ｍｌの蒸留水＋０μｌの母溶液、すなわち、０ｍｇのアルキルシラン作用物質。
【００４２】
また、ブロモフェノールブルー溶液が以下の方法で作製される。：５０ｍｇのブロモフェノールブルーが１５０ｍｌの蒸留水に溶解され、その溶液は２４時間以内に使用される。
【００４３】
ブロモフェノールブルー第四級アミン錯体の吸収波長による５８９ｎｍおよび５９５ｎｍでの吸収が、第四級アンモニウムクロライドの濃度の測定を可能にするキャリブレーションカーブを設定するために測定される（表１）。
【００４４】
【表１】
0005571661.tif 000005
【００４５】
２−濾液の定量：
５０μｌのブロモフェノールブルー溶液を１０ｇの分析すべき溶液に添加し、組み合わせた混合物を数分間攪拌して、比色計に導入する。得られた結果を表２にまとめる。
【００４６】
【表２】
0005571661.tif 000006
【００４７】
したがって、アルキルシランが様々なシリカフィラー（フィラー１、２または３）に全体として結合されること、および、したがって、本発明によれば、殺生物性活性成分が生成物の表面で「放出され」得ないことが証明され得る。
【００４８】
同じ実験手順を、しかし、ヘキサンでシリカフィラーを抽出して再び実行した。すなわち、蒸留水は、抽出の間、１００ｇのｎ−ヘキサンで置き換えられた。その実験結果は、シリカに対する殺生物性アルキルシランの接合の同じ特性を示す。
【００４９】
Ｄ−本発明に生成物よる作製
本発明によれば、フィラーは、シリコーンエラストマーマトリックス中に組み入れられた。Ｒｈｏｄｏｒｓｉｌ  ＭＦ  ９６０  Ｕの表示の下、Ｒｈｏｄｉａ  Ｓｉｌｉｃｏｎｅ社から販売されているシリコーンベースをマトリックスとして使用して、様々な混合物が作製された。Ｐｅｒｋａｄｏｘ  ＰＤ  ５０ｓ（登録商標）の表示の下で販売されている生成物の使用により、シリコーンベースは加硫される。その加硫剤は、ジ（２，４−ジクロロベンゾイル）過酸化物である。
【００５０】
実行された１０個の実施例のために使用された様々な成分の重量の割合（シリコーンベースについて１００を基準にする）は、以下の表３にまとめる。
【００５１】
【表３】
0005571661.tif 000007
【００５２】
より具体的に言えば、使用された手順は以下のようなものである。：
１）垂直シリンダーに３回連続して通しながらシリコーンベースを加熱する。
２）フィラー（１、２または３）を導入する。
３）Ｐｅｒｋａｄｏｘ  ＰＤ  ５０ｓ（登録商標）加硫システムを導入する。
４）飾り板に切断するために０．５ｃｍの厚みに調節して、加硫する。
５）２５０バールで密閉した成形機の中で、１００℃で、１０分間加硫し、架橋されたシリコーン飾り板を得るために、その後、２００℃で４時間熱処理する。
【００５３】
Ｅ−殺生物性活性
実施例１〜９の殺生物性活性および対照生成物の殺生物性活性が、規格ＪＩＳ  Ｚ  ２８０１−２０００にしたがって測定された。使用された細菌の種族は大腸菌である。
【００５４】
この規格および従来の手順によれば、実施例１〜９による組成から得られた生成物の殺生物性活性が、２４時間後の、処理された生成物上で成長した細菌のコロニーの数のＬｏｇ10と、いずれの生成物なしで成長した細菌のコロニーの数のＬｏｇ10との間の差異（その分野ではＣＦＵとしてまた知られている）によって測定される。
【００５５】
ブランク（生成物なし）および対照生成物（フィラーなし）と比較することによる実施例１〜９による生成物に関して得られた結果は、表４にまとめられる。
【００５６】
【表４】
0005571661.tif 000008
【００５７】
本発明により得られた生成物は、およそ１００％の割合で大腸菌の成長を減少させることを可能にするということがわかる。したがって、その生成物は、本発明によるシステムの非常に高い殺生物性活性を示す。驚くことに、また、第四級アミン官能基を含むアルキルシラン殺生物性作用物質の非常に高い割合の結果、生成物の抗菌活性の減少が容易に感知できるということがわかる。
【００５８】
Ｆ−非常に低い濃度のアルキルシランでの殺生物性活性の研究
本発明による他の生成物は、上述の実施例１〜９モデルで作製された。しかし、試料は、上記と同じ方法によって、しかし、ここでは、水溶液で５重量％に希釈された（トリメトキシシリル）プロピルジメチルオクタデシルアンモニウムクロライドの溶液をこのとき使用して、フィラー１’、２’および３’から得られた。
【００５９】
より具体的には：
−フィラー１’が、３０グラムの非晶質シリカＣａｂ−Ｏ−Ｓｉｌ  Ｍ５（登録商標）と１０グラムの希釈された溶液（水溶液中に５重量％）の（トリメトキシシリル）プロピルジメチルオクタデシルアンモニウムクロライドとを流動床に噴霧することによって得られた。
−フィラー２’が、フィラー１’に関して同じ条件下で、しかし、３０グラムの非晶質シリカＣａｂ−Ｏ−Ｓｉｌ  Ｍ５（登録商標）と５グラムの５％の（トリメトキシシリル）プロピルジメチルオクタデシルアンモニウムクロライド水溶液との間の流動床での反応により得られた。
−フィラー３’が、フィラー１’に関して同じ条件下で、しかし、３０グラムの非晶質シリカＣａｂ−Ｏ−Ｓｉｌ  Ｍ５（登録商標）と３グラムの５％の（トリメトキシシリル）プロピルジメチルオクタデシルアンモニウムクロライド水溶液との間の流動床での反応により得られた。
【００６０】
さもなければ、生成物を作製するための手順は、実施例１〜９との関係で上述されたものと同じままである。
【００６１】
実行された１０個の実施例のために使用された様々な成分の重量の割合（シリコーンベースに関して１００を基準にする）が、以下の表５にまとめられる。
【００６２】
【表５】
0005571661.tif 000009
【００６３】
実施例１０〜１７の殺生物性活性が、上述した規格ＪＩＳ  Ｚ  ２８０１−２０００にしたがって測定された。上述と同じ方法にしたがって使用された細菌の種族は大腸菌であった。
【００６４】
実施例１０〜１７による生成物について得られた、ブランク（生成物なし）および対照生成物（フィラーなし）と比較した結果,は、表６にまとめられる。
【００６５】
【表６】
0005571661.tif 000010
【００６６】
表６に示された結果から、本発明によって得られたすべての生成物は、およそ１００％の割合で大腸菌の成長を減少させることができ、したがって、殺生物性活性作用物質、すなわちアルキルシランの極めて少ない量に関してさえも、本発明によるシステムの非常に高い殺生物性活性を示すということがわかる。
【００６７】
驚くことに、したがって、マトリックスに関連して、第四級アミン官能基を含むアルキルシラン殺生物性作用物質の、０．０１％オーダーの、非常に低い割合、さらに低い割合によって、しかし生成物の抗菌活性は高いということがわかる。また、そのような特性は、生成物に導入される殺生物性作用物質の量を最小にすることを好都合なことに可能にする。その結果、最終的には、材料の表面および外部環境の中への時間の経過による上記作用物質の「しみ出し」の危険性が最小になる。
【００６８】
Ｇ−比較例
また、他の比較例を通じて、本発明による生成物の優位性を示すことを試みた。
【００６９】
次の比較例２５〜２７では、アルキルシランタイプの殺生物性作用物質は、キャリヤー材料を使用してマトリックスの中に導入された。このキャリヤー材料は、グリコールコポリマータイプのワックスによって得られる。
【００７０】
より具体的には、比較試料は、以下の実験手順にしたがって得られた。
【００７１】
第１のステップでは、残りがグリコールコポリマーであり、５０／５０の割合の、アルキルシランタイプの殺生物性作用物質の混合物から構成されるキャリヤー材料が合成される。
【００７２】
その後に、Ｒｈｏｄｏｒｓｉｌ  ＭＦ  ９６０  Ｕの表示の下、Ｒｈｏｄｉａ  Ｓｉｌｉｃｏｎｅ社から販売されているシリコーンエラストマーマトリックス中に、ワックスおよび殺生物性作用物質から構成される比較フィラーを組み入れることによって比較試料が合成された。前述の例に関して言えば、シリコーンベースは、Ｐｅｒｋａｄｏｘ  ＰＤ  ５０ｓ（登録商標）の表示の下で販売されている生成物の使用により、加硫される。その加硫剤は、前述のパートＤに記載された手順によれば、ジ（２，４−ジクロロベンゾイル）過酸化物である。
【００７３】
そのようにして得られた試料の特性は、上述した同じフィラー２’および１’を並行して使用して合成された本発明による試料の別のシリーズと比較することによって、以下の表７にまとめる。すべての試料の殺生物性活性（以下の例１９〜２７）が、パートＥで上のように記載された原理および手順にしたがって評価された。
【００７４】
【表７】
0005571661.tif 000011
【００７５】
比較例２５〜２７の殺生物性活性は、本発明による試料に関して上記で得られたものに比べて、マトリックス中の作用物質の濃度の同一のレベルで非常に低いということが本発明による例１９〜２４と比較することによってわかる。とくに、アルキルシランタイプの殺生物性作用物質がフィラーなしでマトリックスの中に導入される場合、マトリックスの中の０．１重量％よりも大きな殺生物性作用物質のレベルの場合のみ、最大の効果を得ることができる。それとは対照的に、本発明によるフィラーを使用することにより、１０倍少ない、さらに１５倍少ないマトリックス中の殺生物性作用物質の割合で最大の活性を得ることができる。
【００７６】
そのような違いは、殺生物性作用物質の分子が結合されるシリカタイプの無機フィラーの重要性を示す。非常に意外なことに、上記実施により、最終生成物の最大活性を得るために必要な殺生物性作用物質のレベルを非常に減少させることができる。
【００７７】
とくに、また、殺生物性作用物質の一部、最小の一部でさえも材料を通して「しみ出し」、外部環境、たとえば、食品チューブを通して循環する液体の中に排出される危険性を、上記の結合することによって非常に減少させることが可能である。
【００７８】
また、シリカフィラー単体をマトリックスの中に組み入れ結果、以上のように得られた材料の殺生物性活性の任意の特定の改善が行われたのではないことが、他の追加の例を通じて、本発明の文脈では示されている。
本発明の実施態様としては、以下の態様を挙げることができる：
＜１＞
表面に殺生物性活性を示すシリコーンベースシステムから得られる抗菌性生成物であって、
前記システムは、シリコーンエラストマーマトリックスと、シリカまたはアルミノシリケート、たとえばゼオライトまたはベントナイトの群から選択される無機フィラーの粒子とを含み、
前記粒子は、前記マトリックスの中で分散され、少なくとも１つの第四級アンモニウム官能基を組み入れた、前記粒子の表面に結合されたアルキルシランタイプの分子を含む生成物。
＜２＞
前記結合されたアルキルシラン分子は、タイプ：
【化１】
0005571661.tif 000012
（ここで
−  ｍは、１と１０との間で変わる整数であり（１および１０を含む）、
−  ｎは、０、１または２と等しく、
−  Ｒは、ＣＨ3−（ＣＨ2）w−タイプのアルキル直鎖（ｗは０と５との間である）または該直鎖の異性体の分枝した形態を表し、
−  Ｒ1は、アルコールおよび／またはエーテル官能基を所望により含む炭化水素鎖であり、
−  Ｒ2基は、同じ前記前駆物質で同一であるかまたは異なっており、（ＣＨ2）z−ＣＨ3タイプのアルキル直鎖（ｚは１と３０との間である）または該直鎖の異性体の分枝した形態をそれぞれ表し、
−  Ｒ3は、アルキル直鎖ＣＨ3−（ＣＨ2）w（ｗは０と５との間である）または該直鎖の異性体の分枝した形態またはさらに別のアルキルシラン基である）の少なくとも１種の前駆物質から得られる＜１＞に記載の生成物。
＜３＞
ｍ＝１であり、
ｎ＝０であり、
ｗ＝０、１または２であり、
Ｒ1は、（ＣＨ2）yタイプの直線的なアルキル（ｙは、１と１０との間であり、好ましくは１と５との間である）または該直線的な形態の異性体の分枝した形態を表し、
好ましくはＲ2基の少なくとも１つに関してｚが１５よりも大きい＜２＞に記載の生成物。
＜４＞
前記結合されたアルキルシラン分子が、一般式：
【化２】
0005571661.tif 000013
の前駆物質から得られる＜２＞に記載の生成物。
＜５＞
前記無機フィラーを構成する前記粒子の平均粒径は、０．０１ミクロンと５００ミクロンとの間であり、好ましくは０．１ミクロンと２００ミクロンとの間である＜１＞〜＜４＞のいずれか１項に記載の生成物。
＜６＞
前記粒子が、非晶質材料、好ましくは非晶質シリカから構成され、前記粒子の比表面積は、１０ｍ2／ｇと１０００ｍ2／ｇとの間であり、好ましくは５０ｍ2／ｇと５００ｍ2／ｇとの間である＜１＞〜＜５＞のいずれか１項に記載の生成物。
＜７＞
前記シリコーンエラストマーマトリックスに対する前記アルキルシランの重量比率が、３％未満である＜１＞〜＜６＞のいずれか１項に記載の生成物。
＜８＞
前記シリコーンエラストマーマトリックスに対する前記アルキルシランの重量比率が０．０１％よりも大きい＜１＞〜＜７＞のいずれか１項に記載の生成物。
＜９＞
前記シリコーンエラストマーマトリックスに対する前記アルキルシランの重量比率が、０．０１％と０．２％との間である＜１＞〜＜８＞のいずれか１項に記載の生成物。
＜１０＞
前記シリコーンエラストマーマトリックスに対する、アルキルシランと結合した無機フィラーの重量比率は、０．１％と５０％との間であり、好ましくは０．５％と２０％との間である＜１＞〜＜９＞のいずれか１項に記載の生成物。
＜１１＞
コーヒー、フルーツジュース、スープもしくは他の液体食品などの液体食品または非食品の輸送のための＜１＞〜＜１０＞のいずれか１項に記載のシリコーンエラストマーのチューブの使用。
＜１２＞
シリコーンタッチキーの製造におけるシリコーンコンピューターキーボードの成分としての、航空機の凝縮システム、より一般的には航空機の空気システムのガスの循環のためのパイプの製造における健康または産業の用途のシリコーンのリークをしっかりと塞ぐシールとしての、＜１＞〜＜１０＞のいずれか１項に記載の抗菌性生成物の使用。